Флюс для электрошлакового переплава
FLUX FOR ELECTROSLAG REMELTING

Изобретение относится к специальной металлургии и может быть использовано при электрошлаковом переплаве отработанных изделий из различных металлов и сплавов в слитки.
Известен флюс для электрошлакового переплава, содержащий следующие компоненты, вес. %: оксид кальция 10 - 15, оксид магния 10 - 15, глинозем 12-20, кремнезем 2 - 7 и фтористый кальций - остальное (авт. св. СССР № 258332, С22В 9 /10, С21С 5/56, С21 С 5/52).
Недостатком известного флюса также является наличие в его составе значительного количества фтористого кальция, избыток которого приводит к ухудшению поверхности выплавляемого слитка, появляются гофры. Кроме того, большое количество фтористого кальция существенно снижает удельное электросопротивление флюса, что приводит к снижению скорости переплава.
Наиболее близким аналогом к заявляемому объекту по технической сущности и достигаемому результату является флюс для электрошлакового переплава АНФ-6, содержащий компоненты, масс. %: оксид кальция менее 8,0, оксид кремния менее 2,5, глинозем 25-31 и фтористый кальций - остальное. (см. монографию: Клюев М.М., Волков С.А. Электрошлаковый переплав. - М.: Металлургия, 1984. - 208 с. и ГОСТ 30756-2001).
Недостатком известного флюса является наличие в его составе значительного количества фтористого кальция, избыток которого приводит к ухудшению поверхности выплавляемого слитка, появляются гофры. Кроме того, большое количество фтористого кальция существенно снижает удельное электросопротивление флюса, что приводит к снижению скорости переплава.
Задача, решаемая изобретением, заключается в получении флюса, обеспечивающего получение хорошей поверхности слитка без гофр и повышение скорости переплава.
Поставленная задача решается тем, что флюс для электрошлакового переплава, содержащий известь, глинозем и фтористое соединение кальция, согласно изобретению, в качестве фтористого соединения кальция содержит гексафторсиликат кальция при следующем соотношении компонентов, мас. %:
Известь
20,0 - 22,0;
Глинозем
21,0 - 23,0;
Гексафторсиликат кальция
- остальное.
Технический результат, обеспечивающий решение поставленной задачи, достигается полной заменой кремнезема и фтористого кальция, входящих в известный флюс для электрошлакового переплава АНФ-6,  гексафторсиликатом кальция, который является отходом промышленного производства.
Введение  в состав флюса для электрошлакового переплава гексафторсиликата кальция обеспечивает получение хорошей поверхности слитка без гофр и повышение скорости переплава, а также сохранность оптимальных характеристик флюса: вязкости, электросопротивления и хорошей десульфурирующей способности.
Известь в заявляемом составе флюса выполняет функцию вяжущего и может иметь, например, следующий  химический состав, мас.%:
2
2
3
2
3
3
СаО - 93,0; SiO - 0,5; А10 - 0,2; FеO - 0,15; МgO - 3,0; SO - 0,15; потери при прокаливании 3,0.
2
3
3
Глинозем представляет собой оксид алюминия А10— бинарное соединение алюминия и кислорода, который обычно получают из бокситов, нефелинов, каолина. Температура плавления 2044 °С, плотность 3,99 г/см.
Глинозем в заявляемом составе флюса может иметь следующий химический состав, мас.%:
2
2
3
2
3
SiO- 0,03; Fе0 - 0,05; потери при прокаливании 1,2; А1О - более 97.
6
3
Гексафторсиликат кальция представляет собой неорганическое соединение с формулой СаSiF - соль кальция и кремнефтористоводородной кислоты, бесцветные кристаллы, слабо растворяется в воде, образует кристаллогидраты, температура разложения 370 °С, плотность 2,2 г/см, является отходом горнообогатительного производства.
Химический состав гексафторсиликата кальция – отхода, % масс:
2
2
3
2
2
2
3
2
5
CaO - 41÷43; SiO- 10÷12; AlO - 4÷5; MgO - 2÷4; NaO+KO - 2÷3; F - 26÷28;              MnO ≤ 0,1; FeO – 0,8-1,2; PO ≤ 0,06; S ≤ 0,04.
Сравнение заявляемого флюса с известным позволяет сделать вывод о соответствии его критерию «новизна», т.к. в отличие от известного состава,  заявляемый состав содержит гексафторсиликат кальция вместо кремнезема и фтористого кальция при новом соотношении компонентов.
При этом неожиданно было установлено, что  введение в состав в заявляемых количествах гексафторсиликата кальция вместо кремнезема и фтористого кальция позволяет получить неожиданный технический результат, выражающийся в одновременном улучшении поверхности слитков и повышении скорости переплава. Это позволяет сделать вывод о соответствии критерию «изобретательский уровень».
Заявляемый флюс может быть изготовлен из известных материалов и использованием известных технологий для успешного использования в известной технологии электрошлакового переплава.
Флюс для электрошлакового переплава (ЭШП) готовят следующим образом.
Известь, глинозем и гексафторсиликат кальция измельчают до требуемой крупности, компоненты тщательно перемешивают до получения однородной сухой смеси в заявленном количестве. Затем смесь помещают в плавильную печь, где  ее  расплавляют при температуре 1300 — 1350 °С, после чего флюс разливают в металлические мульды. После остывания флюс дробят, просеивают до необходимого размера, например до 2-5 мм, расфасовывают в герметичные полиэтиленовые мешки по 25 - 50 кг, которые используют в процессе электрошлакового переплава, например, при переплаве роликов МНЛЗ.
Заявляемый флюс для ЭШП, имея существенно меньшее количество фтористого кальция, применяемого при переплаве роликов МНЛЗ, за счет применения гексафторсиликата кальция обеспечивает физико-химическое взаимодействие гексафторсиликата кальция с другими компонентами флюса в процессе электрошлакового переплава, обеспечивает получение хорошей поверхности слитка без гофр и повышение скорости переплава. Кроме того, сохраняется устойчивость указанного процесса при сохранении требуемой для этого вязкости образующегося шлака и его электросопротивления, флюс обеспечивает повышение качества переплавленного металла за счет высокой десульфурирующей способности.
+2
Использовать в составе флюса известь в количестве более 22 % нецелесообразно из-за значительного повышения вязкости шлака, что ухудшает устойчивость и эффективность переплава металла и приведет к гофрам на поверхности слитка. Содержание во флюсе извести менее 20 % приведет к снижению его серопоглотительной способности из-за низкого содержания ионов Са.
Содержание в составе флюса глинозема в количестве более 23 % приведет к повышению вязкости флюса и образованию гофр на поверхности слитка, а также к увеличению его электросопротивления, что может привести к короткому замыканию и, соответственно, к пробою кристаллизатора для ЭШП. Кроме того, возможно восстановление алюминия, что нежелательно в некоторых марках сталей. Введение в состав флюса глинозема менее 21 % приведет к уменьшению оммического сопротивления флюса и снижению скорости переплава, а также устойчивости и эффективности ЭШП.
Использование в составе флюса гексафторсиликат кальция в количестве, превышающем 59 %, приведет к снижению жидкоподвижности флюса из-за повышения вязкости, что отрицательно скажется на поверхности слитка – образуются гофры, а также снижению серопоглотительной способности флюса. Введение в состав флюса гексафторсиликата кальция в количестве менее 55 % снизит его омическое сопротивление и скорость переплава, а также устойчивость и эффективность ЭШП, снизит серопоглотительную способность флюса.
Для обоснования преимуществ заявляемого флюса для ЭШП по сравнению с флюсом, взятым за прототип, были проведены опытные испытания.
Опытные составы флюсов были изготовлены в отделении шлакообра- зующих смесей ООО «Уралтрубокомплект» (г. Екатеринбург) и расфасованы в полиэтиленовые мешки весом 25 - 50 кг.
Было приготовлено 8 составов, из которых:
- составы № 1 - 2 содержат компоненты в количестве, выходящем за минимальные значения заявляемого флюса (контрольные примеры);
- составы № 3 - 5 содержат компоненты, взятые в заявляемом соотношении (примеры по изобретению);
- составы № 6 - 7 содержат компоненты в количестве, выходящем за максимальные заявляемые значения (контрольные примеры);
- состав № 8 (по прототипу)– состав с содержанием фтористого кальция.
Испытания заявляемого флюса проводили на ПАО «ММК» в цехе переплава роликов МНЛЗ из стали 25X1МФ на установке ЭШП. Флюс извлекали из мешков, засыпали в металлическую коробку и помещали в прокалочную печь, где прокаливали его при температуре 800 °С. Прокаленный флюс засыпали в стоящий на поддоне медный водоохлаждаемый кристаллизатор, помещали на поддон металлическую затравку и опускали переплавляемый электрод (ролик МНЛЗ, отработавший свой срок) до короткого замыкания электрической цепи между поддоном, затравкой и флюсом. Приподнимали электрод так, чтобы электрическая цепь не прерывалась, а замыкалась через расплавленный от короткого замыкания и высокой температуры флюс. При этом начиналось капельное плавление переплавляемого электрода и формирование металлической ванны в кристаллизаторе. По мере увеличения количества жидкой фазы - металла в кристаллизатор добавляли флюс в количестве, обеспечивающем покрытие всей поверхности металла и обеспечения устойчивого процесса его переплава, и таким образом постепенно, перемещая кристаллизатор по формирующемуся слитку, переплавляли электрод на всю высоту. Переплав осуществляли при напряжении 40 - 69 В и величине тока не более 9000 А. Слитки выплавляли высотой 3,0 м диаметром 350 мм.
В процессе электрошлакового переплава контролировали устойчивость процесса (отсутствие коротких замыканий) и скорость переплава; визуально оценивали качество поверхности выплавляемого слитка, а именно, отсутствие на ней гофр; вязкость шлака определяли вибрационным вискозиметром, а электросопротивление флюса - электроизмерительным мостом с платиновыми электродами.
Составы флюса и химический состав шлаков приведены в таблице 1. Результаты опытных плавок приведены в таблице №2.
В двух опытных плавках использовали флюс составов № 1 и № 2 с содержанием компонентов, выходящих за минимальные заявляемые значения. При этом электросопротивление стало в 2,5 - 3,0 раза ниже, по сравнению с использованием заявляемого флюса составов № 3 - № 5 (по изобретению). Все это значительно снизило скорость переплава и устойчивость процесса ЭШП. Кроме того, содержание серы в переплавляемом металле было достаточно высоким (до 0,03 %), а на поверхности слитков наблюдали дефекты в виде гофр.
Вывод: использовать флюс составов № 1 и № 2 (контрольные) для эффективного ведения ЭШП нецелесообразно.
В двух других опытных плавках использовали флюс составов № 6 и № 7  (контрольные) с содержанием компонентов, выходящих за максимальные значения. По сравнению с заявляемым составом №№ 3 - 5 (по изобретению) вязкость флюса существенно возросла (до 0,90 П), а электросопротивление снизилось. В результате этого устойчивость и эффективность ЭШП значительно ухудшилась и на поверхности слитков появились дефекты в виде гофр, понизилась скорость переплава.
Вывод: использовать флюс составов № 6 и № 7 (контрольные) также нецелесообразно.
Плавка с составом флюса, содержащим фтористый кальций и кремнезем  (состав № 8-прототип) показала его высокие свойства для ЭШП. Однако поверхность металла полученного слитка, хотя и имела приемлемое качество, тем не менее, при визуальном осмотре на ней были выявлены дефектов в виде шиферных изломов и небольшой волнистости отдельных участков поверхности (гофры), а также очаговой пористости, а скорость переплава была немного ниже (в 0,13 раза), чем при переплаве на заявляемом флюсе.
В трех опытных плавках использовали флюсы заявляемого состава №№ 3 – 5 (по изобретению). При сравнении результатов переплава заявляемого флюса с флюсом, содержащим фтористый кальций (состав № 8), приведенных в таблице 2, было выявлено следующее.
1
1
Заявляемый флюс (примеры № 3- № 5) обеспечивает хорошие характеристики вязкости шлака (0,20 - 0,21 Пз) и электросопротивление (3,5 - 4,0 ом'-см"), которые являются оптимальными для составов флюса с не высоким содержания фтористого кальция. Эти этом, свойства заявляемого флюса обеспечивают эффективное, устойчивое протекание процесса ЭШП с высокой скоростью переплава. Использование флюса по примерам № 3 - № 5 (по изобретению) обеспечивает в процессе ЭШП качественную гладкую поверхность слитков без каких-либо дефектов в виде гофр.
Таким образом, заявляемый флюс для ЭШП имеет высокую скорость переплава слитков и обеспечивает хорошую поверхность слитка без гофр, а также  по сравнению с прототипом позволяет сократить расходы на ЭШП, т.к.  гексафторсиликат кальция, являясь отходом производства, в 2 - 2,2  раза дешевле и доступнее, чем  фтористый  кальций, что расширяет сырьевую базу для производства флюса.